(57)【要約】【課題】  低屈折率の反射防止膜を形成すると共に、その膜の密着性を向上させることができる、物品の成膜方法、およびその成膜方法を用いて成膜した物品を提供する。【解決手段】  屈折率と密着性について異なる複数のアモルファスフッ素樹脂を所定の屈折率と密着性を得られる割合で混合し、物品に塗布して、物品の表面に低屈折率の反射防止膜を形成する。このようにして作った物品は、屈折率と密着性について異なる複数のアモルファスフッ素樹脂が所定の屈折率と密着性を得られるような割合で混合された状態で、低屈折率の反射防止膜が表面に形成されている。【選択図】  図１
2006064932.tif 000002
【特許請求の範囲】
【請求項１】
複数の異なるアモルファスフッ素樹脂を所定の割合で混合し、物品に塗布して、物品の表面に低屈折率の反射防止膜を形成することを特徴とする物品の成膜方法。
【請求項２】
アモルファスフッ素樹脂は、フロロアルキルシリコンを有するものと、フロロアルキルシリコンをもたないものとの組合せであることを特徴とする請求項１に記載の物品の成膜方法。
【請求項３】
低屈折率のアモルファスフッ素樹脂と、その低屈折率のアモルファスフッ素樹脂よりも屈折率は高いが物品表面への密着性が優れているアモルファスフッ素樹脂とを所定の低屈折率と密着性を得られる割合で混合し、物品に塗布して、物品の表面に低屈折率の反射防止膜を形成することを特徴とする物品の成膜方法。
【請求項４】
低屈折率のアモルファスフッ素樹脂の素材が固体で、密着性が優れているアモルファスフッ素樹脂の素材が液体であることを特徴とする請求項３に記載の物品の成膜方法。
【請求項５】
アモルファスフッ素樹脂は、ＣＹＴＯＰ（登録商標）、ＴＥＦＬＯＮ（登録商標）ＡＦ２４００、およびＴＥＦＬＯＮ（登録商標）ＡＦ１６００から選択した少なくとも２つを混合したものであることを特徴とする請求項１〜４のいずれかに記載の物品の成膜方法。
【請求項６】
重量比で、ＴＥＦＬＯＮ（登録商標）ＡＦ２４００およびＴＥＦＬＯＮ（登録商標）ＡＦ１６００の少なくとも１つの１００部と、ＣＹＴＯＰ（登録商標）の７５部以上とを混合してアモルファスフッ素樹脂をつくることを特徴とする請求項５に記載の物品の成膜方法。
【請求項７】
複数の異なるアモルファスフッ素樹脂が所定の割合で混合された状態で低屈折率の反射防止膜が表面に形成されていることを特徴とする物品。
【請求項８】
アモルファスフッ素樹脂は、フロロアルキルシリコンを有するものと、フロロアルキルシリコンをもたないものとの組合せであることを特徴とする請求項７に記載の物品。
【請求項９】
低屈折率のアモルファスフッ素樹脂と、その低屈折率のアモルファスフッ素樹脂よりも屈折率は高いが物品表面への密着性が優れているアモルファスフッ素樹脂が所定の低屈折率と密着性を得られる割合で混合された状態で低屈折率の反射防止膜が表面に形成されていることを特徴とする物品。
【請求項１０】
アモルファスフッ素樹脂は、ＣＹＴＯＰ（登録商標）、ＴＥＦＬＯＮ（登録商標）ＡＦ２４００、およびＴＥＦＬＯＮ（登録商標）ＡＦ１６００から選択した少なくとも２つを混合したものであることを特徴とする請求項７〜９のいずれかに記載の物品。
【請求項１１】
重量比で、ＴＥＦＬＯＮ（登録商標）ＡＦ２４００およびＴＥＦＬＯＮ（登録商標）ＡＦ１６００の少なくとも１つの１００部と、ＣＹＴＯＰ（登録商標）の７５部以上が混合されてアモルファスフッ素樹脂がつくられていることを特徴とする請求項１０に記載の物品。
【発明の詳細な説明】
【技術分野】
【０００１】
本発明は、アモルファスフッ素樹脂から構成された、低屈折率の反射防止膜が形成された物品及びその物品の成膜方法に関する。
【背景技術】
【０００２】
従来から、デュポン社製「ＴＥＦＬＯＮ（登録商標）ＡＦ」（商品名）、旭硝子社製「ＣＹＴＯＰ」（商品名、登録商標）等のフッ素系高分子を基板上に設け、反射防止膜を形成する技術が知られている（特許文献１および２参照）。
【０００３】
また、旭硝子社製「ＣＹＴＯＰ」（商品名、登録商標）を用い、反射防止膜を形成する技術も知られている（特許文献３〜６参照）。
【０００４】
また、パーフルオロアルキル基を有するアクリル酸もしくはメタクリル酸エステル、ケイ素原子に結合した加水分解性基とラジカル重合性基とを有する単量体の共重合体を含む低屈折率のコーティング剤、および被膜が表面に形成された光学物品も知られている（特許文献５参照）。
【特許文献１】特開平４−３５５４０１号公報
【特許文献２】特許２６１５１７６号公報
【特許文献３】特開平１−１６８７３号公報
【特許文献４】特開平１−１４９８０８号公報
【特許文献５】特開平６−１１５０２３号公報
【特許文献６】特開２００４−５１８４９号公報
【発明の開示】
【発明が解決しようとする課題】
【０００５】
しかしながら、上述したコーティング剤を例えば光ファイバー端面に溶液の状態で塗布して反射防止膜の反射率を低減させる場合、仮に反射率を低減させることができたとしても、密着性が悪く、すぐ剥がれてしまう虞があった。
【０００６】
そこで、本発明の目的は、低屈折率の反射防止膜を形成すると共に、その膜の密着性を向上させることができる、物品の成膜方法とその成膜方法を用いて成膜した物品を提供することである。
【課題を解決するための手段】
【０００７】
請求項１に係る発明は、複数の異なるアモルファスフッ素樹脂を所定の割合で混合し、物品に塗布して、物品の表面に低屈折率の反射防止膜を形成することを特徴とする物品の成膜方法である。
【０００８】
好ましくは、フロロアルキルシリコンの有無により異なる複数のアモルファスフッ素樹脂を組み合わせて用いる。たとえば、好ましくは、フロロアルキルシリコンを有するアモルファスフッ素樹脂と、フロロアルキルシリコンを有さないアモルファスフッ素樹脂とを組み合わせて用いる。
【０００９】
また、密着性の優れたアモルファスフッ素樹脂と低屈折率のアモルファスフッ素樹脂とを組合せて使用するのが好ましい。たとえば、アモルファスフッ素樹脂は、フロロアルキルシリコンを有し、かつ密着性の優れたＣＹＴＯＰ（登録商標）と、フロロアルキルシリコンを有さず、かつ低屈折率のＴＥＦＬＯＮ（登録商標）ＡＦ２４００および／またはＴＥＦＬＯＮ（登録商標）ＡＦ１６００との組合せが好ましい。
【００１０】
さらに好ましくは、前記ＴＥＦＬＯＮ（登録商標）ＡＦ２４００および／またはＴＥＦＬＯＮ（登録商標）ＡＦ１６００の重量比で１に対して、前記ＣＹＴＯＰ（登録商標）を重量比で０．７５以上混合する。
【００１１】
また、請求項７に係る発明は、複数の異なるアモルファスフッ素樹脂が所定の割合で混合された状態で、低屈折率の反射防止膜が表面に形成されていることを特徴とする物品である。
【００１２】
好ましくは、フロロアルキルシリコンを有するアモルファスフッ素樹脂と、フロロアルキルシリコンを有さないアモルファスフッ素樹脂とを組み合わせて用いる。
【００１３】
また、密着性の優れたアモルファスフッ素樹脂と低屈折率のアモルファスフッ素樹脂とを組合せて使用するのが好ましい。たとえば、物品のアモルファスフッ素樹脂は、密着性の優れたＣＹＴＯＰ（登録商標）と、低屈折率のＴＥＦＬＯＮ（登録商標）ＡＦ２４００および／または低屈折率ＴＥＦＬＯＮ（登録商標）ＡＦ１６００との組合せである。
【００１４】
前記物品において、前記ＴＥＦＬＯＮ（登録商標）ＡＦ２４００および／またはＴＥＦＬＯＮ（登録商標）ＡＦ１６００の重量比で１に対して、前記ＣＹＴＯＰ（登録商標）が重量比で０．７５以上混合されているのが好ましい。
【００１５】
例えば、素材が固体で、フロロアルキルシリコンを有し、物品表面への密着性に優れた旭硝子社製のＣＹＴＯＰ（登録商標）や、素材が固体で、フロロアルキルシリコンを有さず、低屈折率のデュポン社製のＴＥＦＬＯＮ（登録商標）ＡＦ２４００、ＴＥＦＬＯＮ（登録商標）ＡＦ１６００等を用いて、それらの複数の異なるアモルファスフッ素樹脂を所定の割合（たとえば所望の密着性と低屈折率の両方の良好な特性が得られる割合）で混合し、光ファイバーや光学レンズ、ガラス板、アクリル板等の樹脂等の物品の表面に塗布する。
【発明の効果】
【００１６】
光ファイバーや光学レンズ、ガラス板、アクリル板等の樹脂等の物品に単に塗布するだけで、所望の低屈折率を実現できると共に、密着性を向上させることができる。
【発明を実施するための最良の形態】
【００１７】
以下、本発明を実施するための最良の形態を説明する。
【００１８】
膜（コート）の素材は、旭硝子社製ＣＹＴＯＰ（登録商標）および／またはデュポン社製ＴＥＦＬＯＮ（登録商標）ＡＦ２４００を用いる。デュポン社製ＴＥＦＬＯＮ（登録商標）ＡＦ１６００を用いてもよい。
【００１９】
溶媒としては、旭硝子社製のＣＴ−Ｓｏｌｖ１００（商品名）を用いる。
【００２０】
アモルファスフッ素樹脂「ＣＹＴＯＰ」は、フロロアルキルシリコンを有しており、素材が液体状であり、本来のフッ素樹脂の特性（耐熱性、耐薬品性、電気的特性、撥水撥油性及び溶融成形性）を併せ持つ素材であるとともに、可視光線透過率９５％以上と透明性が極めて高い特殊なパーフルオロ溶媒に溶解が可能なもので、サブミクロンの薄膜コーティングが出来る。たとえば、薄膜コーティング性がパーフルオロ溶剤可溶で、膜厚０．１μｍ〜である。屈折率が１．３４で、光線透過率（％）が９５で、アッベ数が９０である。ガラス転移温度（℃）が１０８、密度（ｇ／ｃｍ３）が２．０３、接触角（°）が１１０、臨界表面張力（ｍＮ／ｍ）が１９γｃである。
【００２１】
アモルファスフッ素樹脂「ＴＥＦＬＯＮ（登録商標）ＡＦ」は、フロロアルキルシリコンを有さず、フリオロポリマーで、可溶性に優れており、高いガス透過性、高い圧縮性、高い耐クリープ性、低い熱伝導性を有し、さらに、アモルファス・ポリマーの固有の特性のため、顕著な光透過性を有する。ＴＥＦＬＯＮ（登録商標）ＡＦのより詳細な特性情報は、http://www．dupont．com/teflon/af/の「Ａｂｏｕｔ  Ｔｅｆｌｏｎ（Ｒ）  ＡＦ」を参照。とくに、Ｕｎｉｑｕｅ  Ｐｒｏｐｅｒｔｉｅｓ  ｏｆ  Ｔｅｆｌｏｎ（Ｒ）  ＡＦと、Ｐｅｒｆｏｒｍａｎｃｅ  Ｃｏｍｐａｒｉｓｏｎ  ｏｆ  Ｔｅｆｌｏｎ（Ｒ）  ＡＦ  Ｔｙｐｉｃａｌ  Ｐｒｏｐｅｒｔｙ  Ｄａｔａ  ｆｏｒ  Ｔｅｆｌｏｎ（Ｒ）  ＡＦ  Ａｍｏｒｐｈｏｕｓ  Ｆｌｕｏｒｏｐｏｌｙｍｅｒｓを参照。これらの記載内容は、本願明細書の記載内容の一部を構成する。
【００２２】
選定するアモルファスフッ素樹脂の好ましい素材の特徴は、表１に示すとおりである。
【表１】
2006064932.tif 000003
【００２３】
低屈折率の反射防止膜の形成に際しては、好ましくは、ガラス板やアクリル板の物品を異なる複数のアモルファスフッ素樹脂を混合したコート液に浸し、所定の速度で引き上げ、乾燥させる。そのあと、必要に応じて、成膜後の物品（ガラス板とアクリル板）の両面反射率を測定する。
【実施例１】
【００２４】
まず、物品がガラス板（ＢＫ７）である実施例１を説明する。
【００２５】
引き上げ速度は、５０ｍｍ／ｍｉｎである。
【００２６】
「ＡＦ」つまりＴＥＦＬＯＮ（登録商標）ＡＦ２４００：ＣＹＴＯＰ＝１００：７５（重量比）の場合、あるいは、１００：１００（重量比）の場合の両面反射率は、５００〜１０００ｎｍの波長領域で図１に示すとおりであり、最低反射率は、０．７９％である。
【実施例２】
【００２７】
物品がアクリル板（＃０００）である実施例２を説明する。
【００２８】
前述の実施例１と同様に、引き上げ速度は、５０ｍｍ／ｍｉｎである。
【００２９】
ＴＥＦＬＯＮ（登録商標）ＡＦ２４００：ＣＹＴＯＰ＝１００：７５（重量比）
あるいは、１００：１００（重量比）の場合の両面反射率は、５００〜１０００ｎｍの波長領域で図１に示すとおりであり、最低反射率は、０．９５％である。
【００３０】
次に、前述の実施例１および２について密着性試験を行った。
【００３１】
ガラス板またはアクリル板（樹脂）の両面の反射率を１％以下に抑え、密着性の良否についてはクロスハッチ試験に合格するか否かによって決めた。
【００３２】
粘着テープ（たとえば「セロテープ（登録商標）」を使用）とクロスハッチを用いて、１０回ずつ行い、剥がれるかどうかの試験を行った。その試験結果は、表２に示すとおりである。
【表２】
2006064932.tif 000004
【００３３】
以上の試験結果からも明らかなように、少なくとも２つの異なるアモルファスフッ素樹脂、好ましくはフロロアルキルシリコンを有さず低屈折率（たとえば１．２９）で密着性の良くないアモルファスフッ素樹脂と、フロロアルキルシリコンを有し、かつ１．２９よりも高い屈折率（たとえば１．３４）を有するが物品表面への密着性の良好なアモルファスフッ素樹脂とを組合せて、密着性と低屈折率の両方の良好な特性を確保できる割合で混合した混合液を使用し、例えばデュポン社製ＴＥＦＬＯＮ（登録商標）ＡＦ２４００と、旭硝子社製ＣＹＴＯＰ（登録商標）を重量比で１００：７５〜１００：１００の割合で混合し、それを例えば溶剤であるＣＴ−Ｓｏｌｖ１００（旭硝子社製、商品名）に溶かした混合液を使用し、ガラス板やアクリル板（樹脂）に塗布して、表面に成膜することによって、反射率を抑えると共に、密着性に優れた成膜方法を実現することができる。
【００３４】
なお、フッ素樹脂固形分濃度は重量モルで４％（４ｗｔ％）である。
【図面の簡単な説明】
【００３５】
【図１】本発明の１つの実施例による物品（ガラス板製のもの）の両面反射率を示すグラフ。
【図２】本発明の他の実施例による物品（アクリル板製のもの）の両面反射率を示すグラフ。
【図１】
2006064932.tif 000005
【図２】
2006064932.tif 000006